Brevet FR3015290A1 — publié le 20150626

Compositions d'acide hyaluronique comprenant de la mépivacaïne [0001] L'invention concerne le domaine des gels et hydrogels biodégradables utilisés en tant que biomatériaux et plus particulièrement dans les domaines médicaux et esthétiques. [0002] Parmi les applications médicales on citera par exemple les injections pour remplacer les liquides biologiques déficients par exemple dans les articulations pour remplacer le liquide synovial, l'injection suite à une chirurgie pour éviter les adhésions péritonéales, les injections périurétrales pour traiter l'incontinence et les injections suite à une chirurgie de la presbytie. [000]] Parmi les applications esthétiques on citera par exemple les injections pour le comblement des rides, des ridules et des défauts cutanés ou l'augmentation des volumes par exemple les lèvres, les pommettes, etc. [0004] Dans toutes ces applications les gels et hydrogels utilisés doivent présenter des propriétés optimisées en terme de rémanence in vivo, de rhéologie et de viscosité pour garantir une bonne injectabilité, ces hydrogels étant injectés à l'aide d'aiguilles qui doivent rester les plus fines possible, pour garantir la précision des gestes des praticiens et minimiser les réactions post injections. [0005] Les gels et hydrogels utilisés sont à base de polymères qui sont choisis parmi les polysaccharides comme l'acide hyaluronique, le kératane, l'héparine, la cellulose et les dérivés de cellulose, l'acide alginique, le xanthane, la carraghénane, le chitosane, la chondroïtine et leurs sels biologiquement acceptables. [0006] Pour améliorer ces gels et/ou hydrogels et/ou leur conférer des propriétés particulières, un certain nombre d'additifs peuvent leur être ajoutés. [0007] L'un des inconvénients principal de l'addition d'additifs est la dégradation potentielle des propriétés rhéologiques et/ou viscoélastiques des gels finaux ou de leur stabilité, soit directement lors de l'addition soit lors des phases de stérilisation, soit dans le temps par exemple lors du stockage. [0008] L'article de Michael H Gold (Clinical Interventions in Aging, 2007, 369-376) retrace rapidement l'historique de l'évolution des produits de comblement dermique. Les premières compositions développées dans ce but étaient à base de collagène. Les produits Zyderm® (approuvé par la FDA en 1981) et Zyplast® (approuvé par la FDA en 1985) étaient à base de collagène issu de bovin. Par la suite deux produits similaires, mais à base de collagène d'origine humaine ont été développés (CosmoDerm® (CosmoDerm and CosmoPlast® approuvés par la FDA en 2003). [0009] A la fin des années 80 Balazs a développé la première composition pour le comblement dermique à base d'acide hyaluronique. Depuis des améliorations ont été apportées afin d'augmenter la stabilité des compositions à base d'acide hyaluronique. [00010] Comme indiqué dans l'article de Gold cité ci-dessus, les compositions à base de collagène contenaient de la lidocaïne pour atténuer la douleur associée à la technique d'injection. Cependant, dans un premier temps, les compositions à base d'acide hyaluronique ne contenaient pas d'anesthésique local en raison des problèmes de stabilité dus aux additifs comme exposé ci-dessus. [00011] Depuis quelques années des efforts ont été fournis dans l'optique d'incorporer un anesthésique local, en particulier la lidocaïne dans des gels à base d'acide hyaluronique tout en garantissant une certaine stabilité. PuragenTM Plus commercialisé par Mentor Corporation est d'après l'article de Gold la première composition de comblement à base d'acide hyaluronique comprenant de la lidocaïne. La demande de brevet WO 2005/112888 au nom de Mentor Corporation publiée le 1 Décembre 2005 décrit une méthode de préparation d'hydrogels injectable pouvant comprendre de la lidocaïne. [00012] De nombreuses demandes de brevet portant sur des compositions à base d'acide hyaluronique et comprenant de la lidocaïne ont été déposées par les acteurs du domaine. [00013] La demande de brevet WO 2005/067994 au nom d'Anika Therapeutics publiée le 28 Juillet 2005 décrit à l'exemple 21 des compositions à base de particules de gels d'acide hyaluronique réticulés comprenant de la lidocaïne. [00014] La demande de brevet WO 2010/015901 au nom d'Allergan publiée le 11 février 2010 décrit des compositions injectables à base d'acide hyaluronique pour le comblement dermiques comprenant de la lidocaïne. [00015] La demande de brevet WO 2010/052430 au nom d'Anteis publiée le 14 Mai 2010 décrit des compositions à base d'acide hyaluronique comprenant de la lidocaïne et un ou plusieurs polyol(s). [00016] La demande de brevet WO 2012/104419 au nom de Q-MED AB publiée le 9 Août 2012 décrit également des compositions injectables à base d'acide hyaluronique pour le comblement dermiques comprenant un anesthésique local. Le demandeur a réalisé plusieurs tests avec des compostions comprenant de la tétracaïne ou de la bupivacaïne, mais l'essentiel des exemples décrits dans la demande de brevet WO 2012/104419 concerne des compositions comprenant de la lidocaïne. [00017] D'autres anesthésiques locaux sont cités dans la littérature, mais rarement exemplifiés et seuls des produits comprenant de la lidocaïne sont commercialisés. [00018] Une demande de brevet EP 2 581 079 au nom de Biopolymer GmbH 8( Co. KG et qui décrit des compositions à base d'acide hyaluronique et de prilocaïne, présentant un profil de relargage de l'anesthésique local plus rapide que les compositions comprenant de la lidocaïne décrites dans la demande de brevet WO 2010/015901 au nom d'Allergan citée ci-dessus a été publiée le 17 Avril 2013. [00019] En effet une des améliorations restant à atteindre est d'obtenir une action des anesthésiques locaux la plus rapide possible. [00020] Les candidats potentiels sont les anesthésiques locaux de type aminoamides à action rapide, dont le groupe est constitué de la lidocaÏne, l'étidocaïne, la mépivacaïne, la prilocaïne et l'articaïne. [00021] Le délai d'action de ces anesthésiques locaux dépend de leur pKa qui sont compris entre 7,7 et 8,0. A pH physiologique, l'anesthésique local ayant le délai d'action le plus rapide est celui dont le pKa sera le plus proche de 7,4, car sa forme basique, non ionisée liposoluble, sera celle qui va pénétrer l'épinérium et la membrane neuronale, permettant par la suite à la molécule d'être plus rapidement disponible pour bloquer les canaux à sodium. Parmi les candidats possibles de type aminoamide à action rapide, la mépivacaïne est l'anesthésique local qui présente le pKa le plus faible du groupe car son pKa est de 7,7, la mépivacaïne a donc, en théorie, le délai d'action le plus rapide du groupe. [00022] Cependant un des risques présentés par l'incorporation de molécules de ce type est leur tendance à la précipitation. En effet, la forme basique est liposoluble, ainsi lors de leur incorporation dans le gel aqueux,en général formulé à un pH proche du pH physiologique, c'est à dire 7,4, l'anesthésique aura une forte propension à précipiter. [0002]] Plus le pKa est faible, plus les risques de précipitation au sein du gel à base d'acide hyaluronique sont importants, la mépivacaïne est donc en théorie le plus mauvais candidat. [00024] En effet, il est impératif qu'aucune précipitation n'intervienne dans les gels qui sont injectés avec de fines aiguilles dans le but de corriger les rides. L'utilisation en esthétique impose que rien ne puisse entraver l'injection, sous peine de mauvaise application et donc de défaut dans le comblement. De plus, un précipité provoquerait les mêmes effets qu'un corps étranger et donc entraînerait des risques einflammation. Par ailleurs, la formation d'un précipité diminuerait la quantité d'anesthésique local en solution et par conséquent diminuerait sa biodisponibilité et donc son efficacité. [00025] Sans doute à cause des inconvénients précités, bien que listée parmi les anesthésiques locaux pouvant être incorporés au sein de compositions à base d'acide hyaluronique dans les demandes de brevets WO 2010/015901 et WO 2012/104419, aucun exemple de gel à base d'acide hyaluronique comprenant de la mépivacaîne n'a été décrit. [00026] On connaît de la littérature, un article de Cho et al, Pak. J. Pharm. Sci., 2001 Jan ; 24(1) : 87-93 qui décrit des études de relargage de la mépivacaîne à partir de gels d'hydroxypropyl methylcellulose (HPMC). Ces compositions sont formulées sous forme de gel pour une application directe sur la peau et une administration transdermique. Il est décrit dans cet article que l'augmentation de la concentration de mépivacaîne et l'augmentation de la température augmente le taux de relargage de la mépivacaîne. [00027] Aucune formulation de mépivacaîne à base d'acide hyaluronique n'a été à ce jour décrite, sans doute à cause des difficultés potentielles à la formuler à pH physiologique. [00028] De façon surprenante, la demanderesse a montré que l'incorporation de mépivacaîne dans des gels à base d'acide hyaluronique permettait d'une part d'obtenir des compositions à pH proche du pH physiologique sans précipité et ce malgré le pKa défavorable de la mépivacaîne et d'autre part que ces compositions stérilisées présentaient des propriétés rhéologiques moins altérées lors de leur stérilisation par rapport à des compositions comprenant un autre anesthésique local du même groupe. [00029] De plus cette moindre altération de la composante élastique G' lors de la stérilisation a été observée quels que soient les éventuels autres excipients ou composés additionnels classiquement utilisés dans la formulation de gels de comblement. [00030] L'invention concerne donc une composition aqueuse stérilisée à pH proche du pH physiologique, comprenant au moins un acide hyaluronique et au moins de la mépivacaîne, le ratio massique entre la concentration en acide hyaluronique [HA] et la concentration en mépivacaîne [MEPI] : [HA]/[MEPI] étant supérieur ou égal à 0,1 ; [HA]/[MEPI] 0,1. [00031] On entend par acide hyaluronique, l'acide hyaluronique, réticulé ou non réticulé, seul ou en mélange, éventuellement modifié chimiquement par substitution, seul ou en mélange, éventuellement sous forme de l'un de ses sels, seul ou en mélange. [00032] On entend par mépivacaîne, la mépivacaîne ou l'un de ses sels, seuls ou en mélange. [00033] Dans un mode de réalisation, le ratio massique entre la concentration en acide hyaluronique [HA] et la concentration en mépivacaïne [MEPI] : [HA]/[MEPI] est compris entre 0,1 et 50, 0,1 5 [HA]/[MEPI] 5 50. [00034] Dans un mode de réalisation, le ratio massique entre la concentration en acide hyaluronique [HA] et la concentration en mépivacaïne [MEPI] : [HA]/[MEPI] est compris entre 0,5 et 40, 0,5 5 [HA]/[MEPI] 5 40. [00035] Dans un mode de réalisation, le ratio massique entre la concentration en acide hyaluronique [HA] et la concentration en mépivacaïne [MEPI] : [HA]/[MEPI] est compris entre 1 et 30, 1 5 [HAMMEPI] 5 30. [00036] Dans un mode de réalisation, le ratio massique entre la concentration en acide hyaluronique [HA] et la concentration en mépivacaïne [MEPI] : [HA]/[MEPI] est compris entre 2 et 20, 2 5 [HA]/[MEPI] 5 20. [00037] Dans un mode de réalisation, le ratio massique entre la concentration en acide hyaluronique [HA] et la concentration en mépivacaïne [MEPI], [HA]/[MEPI] est compris entre 7/3 et 26/3, 7/3 5 [HA]/[MEPI] 5 26/3. [00038] Dans un mode de réalisation, le ratio massique entre la concentration en acide hyaluronique [HA] et la concentration en mépivacaïne [MEPI], [HA]/[MEPI] est compris entre 2 et 20/3, 2 5 [HA]/[MEPI] 5 20/3. [00039] Dans un mode de réalisation, le ratio massique entre la concentration en acide hyaluronique [HA] et la concentration en mépivacaïne [MEPI], [HA]/[MEPI] est compris entre 2 et 10/3, 2 5 [HA]/[MEPI] 5 10/3. [00040] Dans un mode de réalisation, le ratio massique entre la concentration en acide hyaluronique [HA] et la concentration en mépivacaïne [MEPI], [HA]/[MEPI] est de 20. [00041] Dans un mode de réalisation, le ratio massique entre la concentration en acide hyaluronique [HA] et la concentration en mépivacaïne [MEPI], [HA]/[MEPI] est de 26/3. [00042] Dans un mode de réalisation, le ratio massique entre la concentration en acide hyaluronique [HA] et la concentration en mépivacaïne [MEPI], [HA]/[MEPI] est de 20/3. [00043] Dans un mode de réalisation, le ratio massique entre la concentration en acide hyaluronique [HA] et la concentration en mépivacaïne [MEPI], [HA]/[MEPI] est de 10/3. [00044] Dans un mode de réalisation, le ratio massique entre la concentration en acide hyaluronique [HA] et la concentration en mépivacaïne [MEPI], [HA]/[MEPI] est de 7/3. [00045] Dans un mode de réalisation, le ratio massique entre la concentration en acide hyaluronique [HA] et la concentration en mépivacaïne [MEPI], [HA]/[MEPI] est de 2. [00046] comprise [00047] comprise [00048] comprise [00049] comprise [00050] comprise [00051] Dans un mode de réalisation, la concentration en mépivacaïne entre 0,01 mg/g et 50 mg/g de poids total de ladite composition. Dans un mode de réalisation, la concentration en mépivacaïne composition. mépivacaïne omposition. mépivacaïne omposition. mépivacaïne omposition. mépivacaïne mposition. mépivacaïne mposition. mépivacaïne position. mépivacaïne comprise entre 1 mg/g et 5 mg/g de poids total de ladite composition. [00055] Dans un mode de réalisation, la concentration en mépivacaïne comprise entre 2 mg/g et 5 mg/g de poids total de ladite composition. 25 [00056] Dans un mode de réalisation, la concentration en mépivacaïne comprise entre 6 mg/g et 10 mg/g de poids total de ladite composition. entre 0,05 mg/g et 45 mg/g de poids total de ladite Dans un mode de réalisation, la concentration en entre 0,1 mg/g et 40 mg/g de poids total de ladite c Dans un mode de réalisation, la concentration en entre 0,2 mg/g et 30 mg/g de poids total de ladite c Dans un mode de réalisation, la concentration en entre 0,5 mg/g et 20 mg/g de poids total de ladite c Dans un mode de réalisation, la concentration en 1 mg/g et 15 mg/g de poids total de ladite co un mode de réalisation, la concentration en 1 mg/g et 10 mg/g de poids total de ladite co un mode de réalisation, la concentration en 1 mg/g et 6 mg/g de poids total de ladite corn un mode de réalisation, la concentration en [MEPI] est [MEPI] est [MEPI] est [MEPI] est [MEPI] est [MEPI] est [MEPI] est [MEPI] est [MEPI] est [MEPI] est [MEPI] est comprise entre [00052] Dans comprise entre [00053] Dans comprise entre [00054] Dans [00057] Dans un mode de réalisation, la concentration en mépivacaïne [MEPI] est de 1 mg/g de poids total de ladite composition. [00058] Dans un mode de réalisation, la concentration en mépivacaïne [MEPI] est de 30 3 mg/g de poids total de ladite composition. [00059] Dans un mode de réalisation, la concentration en mépivacaïne [MEPI] est de 4 mg/g de poids total de ladite composition. [00060] Dans un mode de réalisation, la concentration en mépivacaïne [MEPI] est de 5 mg/g de poids total de ladite composition. 35 [00061] Dans un mode de réalisation, la concentration en mépivacaïne [MEPI] est de 6 mg/g de poids total de ladite composition. [00062] Dans un mode de réalisation, la concentration en mépivacaïne [MEPI] est de 10 mg/g de poids total de ladite composition. [00063] Dans un mode de réalisation, la mépivacaïne est choisie dans le groupe comprenant la mépivacaïne ou l'un de ses sels pharmaceutiquement acceptables. [00064] Dans un mode de réalisation, la mépivacaïne est choisie dans le groupe constitué par l'hydrochlorure de mépivacaïne racémique, la mépivacaïne racémique, l'hydrochlorure de (R)-mépivacaTne, l'hydrochlorure de (S)-mépivacaïne, la (R)- mépivacaïne et la (S)-mépivacaïne ou l'un de leurs sels pharnnaceutiquement acceptables. [00065] Dans un mode de réalisation, la mépivacaïne est l'hydrochlorure de mépivacaïne racémique. [00066] Dans un mode de réalisation, la mépivacaïne est l'hydrochlorure de (R)- mépivacaïne. [00067] Dans un mode de réalisation, la mépivacaïne est l'hydrochlorure de (S)- nnépivacaïne. [00068] Dans un mode de réalisation, la mépivacaïne est la mépivacaïne racémique. [00069] Dans un mode de réalisation, la mépivacaïne est la (R)-mépivacaïne. [00070] Dans un mode de réalisation, la mépivacaïne est la (5)-mépivacaïne. [00071] Dans un mode de réalisation, la concentration en acide hyaluronique [HA] est comprise entre 2 mg/g et 50 mg/g de poids total de ladite composition. [00072] Dans un mode de réalisation, la concentration en acide hyaluronique [HA] est comprise entre 4 mg/g et 40 mg/g de poids total de ladite composition. [00073] Dans un mode de réalisation, la concentration en acide hyaluronique [HA] est comprise entre 5 mg/g et 30 mg/g de poids total de ladite composition. [00074] Dans un mode de réalisation, la concentration en acide hyaluronique [HA] est comprise entre 10 mg/g et 30 mg/g de poids total de ladite composition. [00075] Dans un mode de réalisation, la concentration en acide hyaluronique [HA] est de 20 mg/g de poids total de ladite composition. [00076] Dans un mode de réalisation, la composition aqueuse stérilisée selon l'invention est caractérisée en ce que la teneur totale en acide hyaluronique est comprise entre 0,2 et 5% en poids par rapport au poids total de ladite composition. [00077] Dans un mode de réalisation, la composition aqueuse stérilisée selon l'invention est caractérisée en ce que la teneur totale en acide hyaluronique est supérieure ou égale à 1 % en poids par rapport au poids total de ladite composition. [00078] Dans un mode de réalisation, la composition aqueuse stérilisée selon l'invention comprend au moins un acide hyaluronique non réticulé ou l'un de ses sels, seul ou en mélange. [00079] Dans un mode de réalisation, la composition aqueuse stérilisée selon l'invention comprend au moins un acide hyaluronique réticulé ou l'un de ses sels, seul ou en mélange. [00080] Dans un mode de réalisation, la composition aqueuse stérilisée selon l'invention comprend au moins un acide hyaluronique co-réticulé ou l'un de ses sels, seul ou en mélange. [00081] Dans un mode de réalisation, la composition aqueuse stérilisée selon l'invention comprend au moins un acide hyaluronique modifié chimiquement par substitution, réticulé ou non réticulé, ou l'un de ses sels, seul ou en mélange. [00082] Dans un mode de réalisation, l'acide hyaluronique est doublement réticulé tel que décrit dans la demande de brevet W02000/046253 au nom de Fermentech Medical Limited. [00083] Dans un mode de réalisation, la composition aqueuse stérilisée selon l'invention comprend un mélange d'acides hyaluroniques, ou l'un de leurs sels, réticulé et non réticulé. [00084] Dans un mode de réalisation, la composition aqueuse stérilisée selon l'invention comprend un mélange d'acides hyaluroniques, ou l'un de leurs sels, réticulés. [00085] Dans un mode de réalisation, le mélange d'acides hyaluroniques, ou l'un de leurs sels, réticulés est un mélange monophasique tel que celui décrit dans la demande de brevet W02009/071697 au nom de la demanderesse. [00086] Dans un mode de réalisation, le mélange d'acides hyaluroniques, ou l'un de leurs sels, réticulés est un mélange obtenu par mélange de plusieurs acides hyaluroniques, ou l'un de leurs sels, de masses moléculaires différentes préalablement à leur réticulation, tel que décrit dans la demande de brevet W02004/092222 au nom de Cornéal Industrie. [00087] Dans un mode de réalisation, la composition aqueuse stérilisée selon l'invention comprend au moins un acide hyaluronique, ou l'un de ses sels, substitué par un groupement apportant des propriétés lipophile ou hydratante, comme par exemple les acides hyaluroniques substitués tels que décrits dans la demande de brevet FR 2 983 483 au nom de la demanderesse. [00088] Dans un mode de réalisation, l'acide hyaluronique est sous forme de sel de sodium ou de potassium. [00089] On appelle Mw ou « masse moléculaire », la masse moléculaire moyenne en poids des polymères, mesurée en Daltons. [00090] Dans un mode de réalisation, la composition selon l'invention est caractérisée en ce que la masse moléculaire Mw de l'au moins un acide hyaluronique est comprise dans un intervalle de 0,01 MDa et 5 MDa. [00091] Dans un mode de réalisation, la composition selon l'invention est caractérisée en ce que la masse moléculaire Mw de l'au moins un acide hyaluronique est comprise dans un intervalle de 0,1 MDa et 3,5 MDa. [00092] Dans un mode de réalisation, la composition selon l'invention est caractérisée en ce que la masse moléculaire Mw de l'au moins un acide hyaluronique est comprise dans un intervalle de 1 MDa et 3 MDa. [00093] Dans un mode de réalisation, la composition selon l'invention est caractérisée en ce que la masse moléculaire Mw de l'au moins un acide hyaluronique est de 1 MDa . [00094] Dans un mode de réalisation, la composition selon l'invention est caractérisée en ce que la masse moléculaire Mw de l'au moins un acide hyaluronique est de 3 MDa. [00095] Dans la présente invention, le taux de réticulation X, est défini comme étant égal au rapport : (Nombre de moles de réticulant introduites dans le milieu réactionnel) X= (Nombre de moles de motif dissacharidique introduites dans le milieu réactionnel) [00096] Dans un mode de réticulation X compris [00097] Dans un mode de réticulation X compris [00098] Dans un mode de réticulation X compris [00099] Dans un mode de réticulation X de 0,06. [000100] Dans un mode de réticulation X de 0,07. [000101] Dans un mode de réticulation X de 0,12. de réalisation, l'acide entre 0,001 et 0,5. de réalisation, l'acide entre 0,01 et 0,4. de réalisation, l'acide entre 0,1 et 0,3. de réalisation, l'acide de réalisation, l'acide de réalisation, l'acide hyaluronique réticulé hyaluronique réticulé hyaluronique réticulé hyaluronique réticulé hyaluronique réticulé hyaluronique réticulé présente un taux présente un taux présente un taux présente un taux présente un taux présente un taux [000102] Dans un mode de réalisation, la composition aqueuse stérilisée selon l'invention comprend, en outre, un autre polysaccharide. [000103] Dans un mode de réalisation, cet autre polysaccharide est choisi dans le groupe constitué par la cellulose et ses dérivés et/ou l'acide alginique ou l'un de leurs sels. [000104] La composition aqueuse est stérilisée, c'est-à-dire qu'elle subit après sa préparation une étape de stérilisation, ladite étape de stérilisation étant effectuée par la chaleur, la chaleur humide, le rayonnement gannma(y), ou par faisceau d'électrons accélérés (Electron-beam). [000105] Dans un mode de réalisation, l'étape de stérilisation est réalisée par autoclavage à la vapeur. [000106] Dans un mode de réalisation, la stérilisation par autoclavage à la vapeur est réalisée à une température de 121 à 134°C, pendant une durée adaptée à la température. [000107] Dans un mode de réalisation, la stérilisation par autoclavage à la vapeur est réalisée à une température de 131°C, pendant 1 min. [000108] Dans un mode de réalisation, la stérilisation par autoclavage à la vapeur est réalisée à une température de 130°C, pendant 3 min. [000109] Dans un mode de réalisation, la stérilisation par autoclavage à la vapeur est réalisée à une température de 125°C, pendant 7 min. [000110] Dans un mode de réalisation, la stérilisation par autoclavage à la vapeur est réalisée à une température de 121°C, pendant 20 min. [000111] Dans un mode de réalisation, la stérilisation par autoclavage à la vapeur est réalisée à une température de 121°C, pendant 10 min. [000112] Dans un mode de réalisation, la stérilisation par autoclavage à la vapeur est réalisée à une température de 100°C, pendant 2h. [000113] Dans un mode de réalisation, l'étape de stérilisation est réalisée par de l'oxyde d'éthylène. [000114] Dans un mode de réalisation, l'étape de stérilisation est réalisée par irradiation par rayonnements gamma (y). [000115] Dans un mode de réalisation, la composition aqueuse stérilisée selon l'invention comprend en outre au moins un antioxydant. [000116] L'invention concerne donc également une composition aqueuse stérilisée, comprenant au moins un acide hyaluronique, au moins de la mépivacaïne et au moins un antioxydant, le ratio massique entre la concentration en acide hyaluronique [HA] et la concentration en nnépivacaïne [MEPI] : [HA]/[MEPI] étant supérieur à 0,1 ; 0,1 [HA]/[MEPI]. [000117] Dans un mode de réalisation, la composition aqueuse stérilisée selon l'invention est caractérisée en ce que le au moins antioxydant est choisi parmi les polyols. [000118] Dans un mode de réalisation, la composition aqueuse stérilisée selon l'invention est caractérisée en ce que les polyols sont choisis dans le groupe constitué par le glycérol, le sorbitol, le propylène glycol, le xylitol, le mannitol, l'érythritol, le maltitol et le lactitol, seul ou en mélange. [000119] Dans un mode de réalisation, la composition aqueuse stérilisée selon l'invention est caractérisée en ce que les polyols sont choisis dans le groupe constitué par le mannitol et le sorbitol, seul ou en mélange. [000120] Dans un mode de réalisation, la composition aqueuse stérilisée selon l'invention est caractérisée en ce que le polyol est le mannitol. [000121] Dans un mode de réalisation, la composition aqueuse stérilisée selon l'invention est caractérisée en ce que le polyol est le sorbitol. [000122] Dans un mode de réalisation, la composition aqueuse stérilisée selon l'invention est caractérisée en ce que l'antioxydant est un mélange de mannitol et de sorbitol. [000123] Dans un mode de réalisation, la composition aqueuse stérilisée selon l'invention est caractérisée en ce que la teneur en polyol est comprise entre 20 et 40 mg/g en poids total de ladite composition. [000124] Dans un mode de réalisation, la composition aqueuse stérilisée selon l'invention est caractérisée en ce que la teneur en polyol est comprise entre 25 et 35 mg/g en poids total de ladite composition. [000125] Dans un mode de réalisation, la composition aqueuse stérilisée selon l'invention est caractérisée en ce que la teneur en polyol est de 35 mg/g en poids total ]0 de ladite composition. [000126] Dans un mode de réalisation, la composition aqueuse stérilisée selon l'invention est caractérisée en ce que le polyol est le mannitol et sa teneur est comprise entre 20 et 40 mg/g en poids total de ladite composition. 35 [000127] Dans un mode de réalisation, la composition aqueuse stérilisée selon l'invention est caractérisée en ce que le polyol est le mannitol et sa teneur est comprise entre 25 et 35 mg/g en poids total de ladite composition. [000128] Dans un mode de réalisation, la composition aqueuse stérilisée selon l'invention est caractérisée en ce que le polyol est le mannitol et sa teneur est de 35 mg/g en poids total de ladite composition. [000129] Dans un mode de réalisation, la composition aqueuse stérilisée selon l'invention est caractérisée en ce que ladite composition comprend en outre au moins un composé additionnel. [000130] Dans un mode de réalisation, la composition aqueuse stérilisée selon l'invention est caractérisée en ce que la teneur en composé additionnel est comprise entre 0,1 et 100 mg/g de poids total de ladite composition. [000131] Dans un mode de réalisation, la composition aqueuse stérilisée selon l'invention est caractérisée en ce que la teneur en composé additionnel est comprise entre 1 et 50 mg/g de poids total de ladite composition. [000132] Dans un mode de réalisation, la composition aqueuse stérilisée selon l'invention est caractérisée en ce que le composé additionnel est la diméthyl sulfone, ci-après DMS. [000133] Dans un mode de réalisation, la composition aqueuse stérilisée selon l'invention est caractérisée en ce que le composé additionnel est un sel hydrosoluble de sucrose octasulfate, ci-après SOS. [000134] Dans un mode de réalisation, la composition aqueuse stérilisée selon l'invention est caractérisée en ce que le composé additionnel est un dérivé de vitamine C [000135] Dans un mode de réalisation, le dérivé de vitamine C est un sel d'ascorbyl phosphate de magnésium, ci-après MAP. [000136] Dans un mode de réalisation, la composition aqueuse stérilisée selon l'invention est caractérisée en ce que le composé additionnel appartient à la famille des catécholamines. [000137] Dans un mode de réalisation, la composition aqueuse stérilisée selon l'invention est caractérisée en ce que le composé additionnel appartenant à la famille des catécholamines, est l'épinéphrine. [000138] Dans un mode de réalisation, la composition aqueuse stérilisée selon l'invention est caractérisée en ce que la teneur en composé additionnel est comprise entre 0,01 et 10 96 en poids par rapport au poids total de ladite composition. [000139] Dans un mode de réalisation, la composition aqueuse stérilisée selon l'invention est caractérisée en ce que la teneur en composé additionnel est comprise entre 0,1 et 5 0/0 en poids par rapport au poids total de ladite composition. [000140] Dans un mode de réalisation, la teneur totale en composés additionnels est comprise entre 0,01 mg/g et 40 mg/g de poids total de ladite composition. [000141] Dans un mode de réalisation, la teneur totale en composés additionnels est comprise entre 0,1 mg/g et 10 mg/g de poids total de ladite composition. [000142] Dans un mode de réalisation, la teneur totale en composés additionnels est comprise entre 0,1 ring/g et 1 mg/g de poids total de ladite composition. [000143] Dans un mode de réalisation, le composé additionnel est la diméthyl sulfone et sa teneur est comprise entre 1 et 10 mg/g en poids total de ladite composition. [000144] Dans un mode de réalisation, le composé additionnel est un sel hydrosoluble de sucrose octasulfate et sa teneur est comprise entre 1 et 10 nng/g en poids total de ladite composition. [000145] Dans un mode de réalisation, le composé additionnel est un sel d'ascorbyl phosphate de magnésium et sa teneur est comprise entre 0,3 et 10 mg/g en poids total de ladite composition. [000146] L'invention concerne également un procédé de fabrication d'une composition aqueuse stérilisée selon l'invention. [000147] Dans un mode de réalisation le procédé selon l'invention est caractérisé en ce qu'il comprend au moins : - Une étape d'hydratation dans une solution tampon à pH proche du pH physiologique des fibres d'au moins un acide hyaluronique ou l'un de ses sels, seuls ou en mélange, pour obtenir un hydrogel, - Une étape d'incorporation de la mépivacaïne en solution aqueuse avec l'hydrogel obtenu à l'étape précédente, - Une étape d'homogénéisation, et - Une étape de stérilisation. [000148] Dans un mode de réalisation, la solution tampon est une solution aqueuse de tampon phosphate. [000149] Dans un mode de réalisation, le pH de la solution de mépivacaïne est ajusté à une valeur comprise entre 6,5 et 7 avant son introduction dans le gel et/ou hydogel. [000150] Dans un mode de réalisation, la solution de imépivacaïne est incorporée dans le gel selon le procédé décrit dans la demande de brevet français 13/52971 au nom de la demanderesse. [000151] Dans un mode de réalisation, le pH du gel et/ou hydrogel est ajusté à une valeur comprise entre 7,7 et 8 avant l'introduction de la solution de mépivacaïne dont le pH n'est pas ajusté. [000152] Dans un mode de réalisation, la solution de mépivacaïne est incorporé dans le gel selon le procédé décrit dans la demande de brevet WO 2010/015901 au nom d'Allergan. [000153] Dans un mode de réalisation, le procédé selon l'invention est caractérisé en ce que l'étape d'hydratation est réalisée à température ambiante. [000154] Dans un mode de réalisation, le procédé selon l'invention est caractérisé en ce que l'étape d'homogénéisation est réalisée à température ambiante. [000155] Dans un mode de réalisation, le procédé selon l'invention est caractérisé en ce qu'il comprend en outre au moins une étape de conditionnement du mélange homogénéisé dans des seringues. [000156] Dans un mode de réalisation, le procédé selon l'invention est caractérisé en ce qu'il comprend en outre au moins une étape de conditionnement du mélange homogénéisé dans des flacons uni-doses. [000157] Dans un mode de réalisation, le procédé est caractérisé en ce qu'il comprend au moins une étape de stérilisation. [000158] Dans un mode de réalisation, ladite étape de stérilisation est effectuée après l'étape de conditionnement. [000159] Dans un mode de réalisation, ladite étape de stérilisation est effectuée par la chaleur, la chaleur humide, le rayonnement gamma(y), ou par faisceau d'électrons accélérés (Electron-beam). [000160] Dans un mode de réalisation, l'étape de stérilisation est réalisée après le conditionnement par autoclavage à la vapeur. [000161] Dans un mode de réalisation, l'étape de stérilisation est réalisée après le conditionnement par irradiation par rayonnement gamma (y) ou par faisceau d'électrons accélérés (Electron-beam).Dans un mode de réalisation, le procédé selon l'invention est caractérisé en ce que la stérilisation par autoclavage à la vapeur est réalisée après le conditionnement à une température de 121 à 134°C, pendant une durée adaptée à la température. [000162] Dans un mode de réalisation, le procédé selon l'invention est caractérisé en ce qu'il comprend en outre au moins une étape de réticulation. [000163] Dans un mode de réalisation, le procédé selon l'invention est caractérisé en 5 ce que l'étape de réticulation se situe entre l'étape d'hydratation et l'étape d'incorporation de la mépivacaïne. [000164] Dans un mode de réalisation, le procédé selon l'invention est caractérisé en ce que l'étape de réticulation est réalisée au moyen d'au moins un agent de réticulation. 10 [000165] Dans un mode de réalisation, le procédé selon l'invention est caractérisé en ce que l'agent de réticulation est bi- ou polyfonctionnel. [000166] Dans un mode de réalisation, le procédé selon l'invention est caractérisé en ce que l'agent de réticulation bi- ou polyfonctionnel est choisi parmi le groupe constitué par l'éther d'éthylèneglycoldiglycidyle, l'éther de butanedioldiglycidyle 15 (BDDE), l'éther de polyglycérolpolyglycidyle, l'éther de polyéthylèneglycoldiglycidyle, l'éther de polypropylèneglycoldiglycidyle, un bis- ou polyépoxy tel que 1,2,3,4- diépoxybutane ou 1,2,7,8-diépoxyoctane, une dialkylsulfone, la divinylsulfone, le formaldéhyde, l'épichlorohydrine ou bien encore le glutaraldéhyde, les carbodiimides tels que par exemple le 1-éthy1-3[3-dimethylaminopropyl]carbodiimide hydrochloride 20 (EDC). [000167] Dans un mode de réalisation, le procédé selon l'invention est caractérisé en ce que l'agent de réticulation bifonctionnel est l'éther de butanedioldiglycidyle (BDDE) ou le 1,2,7,8-diépoxyoctane. [000168] Dans un mode de réalisation, le procédé de fabrication selon l'invention est 25 caractérisé en ce que l'étape de réticulation est mise en oeuvre selon les techniques connues de l'homme du métier. [000169] Dans un mode de réalisation, le procédé selon l'invention est caractérisé en ce qu'il comprend après l'étape de réticulation, au moins une étape de purification et 30 lavage mise en oeuvre selon les techniques connues de l'homme du métier. [000170] Dans un mode de réalisation, le procédé selon l'invention est caractérisé en ce qu'il comprend en outre au moins une étape d'incorporation d'au moins un antioxydant. 35 [000171] Dans un mode de réalisation, le au moins antioxydant est choisi parmi les polyols. [000172] Dans un mode de réalisation, les polyols sont choisis dans le groupe constitué par le glycérol, le sorbitol, le propylène glycol, le xylitol, le mannitol, l'érythritol, le maltitol et le lactitol, seul ou en mélange. [000173] Dans un mode de réalisation, le procédé selon l'invention est caractérisé en ce qu'il comprend en outre au moins une étape de mélange d'une solution d'au moins un composé additionnel avec l'hydrogel obtenu à l'étape d'hydratation. [000174] Dans un mode de réalisation, le procédé selon l'invention est caractérisé en ce que l'étape de mélange d'une solution d'au moins un composé additionnel avec l'hydrogel obtenu à l'étape d'hydratation se situe avant l'étape d'homogénéisation. [000175] Dans un mode de réalisation, le procédé selon l'invention est caractérisé en ce que l'étape de mélange d'une solution d'au moins un composé additionnel avec l'hydrogel obtenu à l'étape d'hydratation est réalisée à une température adaptée au procédé de fabrication. Dans un mode de réalisation elle est réalisée à température ambiante. [000176] L'invention concerne également un procédé d'obtention d'une composition aqueuse stérilisée d'acide hyaluronique comprenant un anesthésique local, ladite composition ayant des propriétés rhéologiques après stérilisation à la chaleur supérieures aux propriétés rhéologiques d'une composition comprenant de la lidocaïne, caractérisé en ce que la lidocaïne est substituée par une quantité équivalente, à un même pH, de mépivacaïne. [000177] On entend par quantité équivalente soit une quantité équivalente en masse, en moles ou de biodisponibilité équivalente à un pH proche du pH physiologique. [000178] Dans ledit procédé, la composition obtenue est définie comme la composition selon l'invention. [000179] L'invention concerne également l'utilisation de la mépivacaïne en substitution de la lidocaïne en quantité équivalente pour obtenir une composition d'acide hyaluronique comprenant un anesthésique local dont les propriétés rhéologiques après stérilisation à la chaleur sont supérieures aux propriétés rhéologiques d'une même composition d'acide hyaluronique comprenant de la lidocaïne. [000180] Dans ladite utilisation, la composition obtenue est définie comme la composition selon l'invention. [000181] On entend par quantité équivalente soit une quantité équivalente en masse, en moles ou de biodisponibilité équivalente. [000182] On entend par acide hyaluronique, l'acide hyaluronique, réticulé ou non réticulé, seul ou en mélange, éventuellement modifié chimiquement par substitution, seul ou en mélange, éventuellement sous forme de l'un de ses sels, seul ou en mélange. [000183] On entend par anesthésique local, un anesthésique local ou l'un de ses sels, seuls ou en mélange. [000184] On entend par mépivacaïne, la mépivacaïne ou l'un de ses sels, seuls ou en mélange. [000185] On entend par lidocaïne, la lidocaïne ou l'un de ses sels, seuls ou en mélange. [000186] On entend par propriétés rhéologiques, le module élastique (G') et ou la viscosité (q). [000187] On entend par propriétés rhéologiques supérieures, que les valeurs du module élastique et ou de la viscosité sont plus élevées. [000188] On entend par « en subsitution » la formulation de gels au sein desquels est incorporée de la mépivacaïne en lieu et place de la lidocaïne. [000189] [000190] L'invention concerne également l'utilisation d'une composition aqueuse stérilisée pour la formulation d'une composition de comblement de rides, de correction de défauts cutanés ou volumatrice (pommettes, menton, lèvres). [000191] L'invention concerne également l'utilisation d'une composition aqueuse stérilisée pour la formulation d'une composition injectable dans une articulation en remplacement ou en complément de liquide synovial déficient. [000192] L'invention concerne également l'utilisation d'une composition aqueuse stérilisée selon l'invention, pour la formulation d'une composition pour le comblement de rides. [000193] L'invention concerne également l'utilisation d'une composition aqueuse 30 stérilisée selon l'invention, pour la formulation d'une composition de viscosupplémentation. [000194] Les applications visées sont plus particulièrement les applications communément répandues dans le cadre des viscoélastiques injectables et des polysaccharides utilisés ou potentiellement utilisables dans les pathologies ou traitements suivants : - Injections esthétiques au niveau du visage : de comblement de rides, défauts cutanés ou volumatrices (pommettes, menton, lèvres) ; - Injections volumatrices au niveau du corps : augmentation des seins et des fesses, augmentation du point G, vaginoplastie, reconstruction des lèvres vaginales, augmentation de la taille du pénis ; - Traitement de l'arthrose, injection dans l'articulation en remplacement ou en complément du liquide synovial déficient ; - Injection péri-urétrale pour le traitement de l'incontinence urinaire par insuffisance sphinctérienne ; Injection post-chirurgicale pour éviter les adhésions péritonéales notamment ; - Injection suite à une chirurgie de la presbytie par incisions sclérales au laser ; - Injection dans la cavité vitréenne ; Injection au cours de la chirurgie de la cataracte ; Injection dans les parties génitales. [000195] Plus particulièrement, en chirurgie esthétique, en fonction de ses propriétés viscoélastiques et de rémanence, la composition aqueuse stérilisée obtenue selon le procédé de l'invention pourra être utilisée : - pour le comblement des rides fines, moyennes ou profondes, et être injectée avec des aiguilles de diamètre fin (27 Gauge par exemple) ; - comme volunnateur avec une injection par des aiguilles de diamètre plus important, de 22 à 26 Gauge par exemple, et plus longues (30 à 40 mm par exemple); dans ce cas, son caractère cohésif permettra de garantir son maintien à l'emplacement de l'injection. [000196] La composition aqueuse stérilisée selon l'invention trouve également une application importante en chirurgie articulaire et en chirurgie dentaire pour le comblement des poches parodontales par exemple. [000197] Ces exemples d'utilisation ne sont nullement limitatifs, la composition aqueuse stérilisée selon la présente invention étant plus largement prévue pour : - combler des volumes ; - générer des espaces au sein de certains tissus, favorisant ainsi leur fonctionnement optimal ; - remplacer des liquides physiologiques déficients. [000198] L'invention concerne également un kit comprenant une composition aqueuse 5 stérilisée selon l'invention, conditionnée en seringues et stérilisées après conditionnement. [000199] L'invention concerne également un kit comprenant une composition aqueuse stérilisée selon l'invention, conditionnée en flacons uni-doses et stérilisée après conditionnement. 10 EXEMPLES a) Fabrication des gels 15 - Gels d'acide hyaluronique non réticulé [000200] Des fibres de hyaluronate de sodium (NaHA) de qualité injectable sont pesées dans un récipient. Une solution aqueuse de tampon phosphate est ajoutée, le tout est homogénéisé pendant environ 1 heure à la spatule, à température ambiante et sous une pression atmosphérique de 900 mmHg. 20 - Gels d'acide hyaluronique réticulé [000201] Les gels comprenant de l'acide hyaluronique réticulé sont obtenus selon le mode opératoire décrit dans la demande de brevet WO 2009/071697 au nom de la demanderesse à partir de fibres de hyaluronate de sodium (NaHA) et d'éther de 25 butanedioldiglycidyle (BDDE). - Anesthésiques locaux [000202] Les anesthésiques locaux sont solubilisés dans une solution de tampon phosphate stabilisé à un pH proche du pH physiologique avant leur incorporation dans 30 les gels d'acide hyaluronique réticulé ou non réticulé. - Antioxydants et composés additionnels [000203] Les antioxydants ou les composés additionnels sont solubilisés dans une solution de tampon phosphate avant leur incorporation dans les gels d'acide 35 hyalutronique réticulé ou non réticulé. - Stérilisation [000204] Les compositions ainsi obtenues sont conditionnées en seringues qui sont stérilisées par autoclavage à la vapeur (T=121°C, 10 min). b) Mesures des propriétés rhéologiques [000205] Les composantes élastiques G', des compositions comprenant de l'acide hyaluronique réticulé ou non réticulé avant et après stérilisation par autoclavage à la vapeur ont été mesurées sur rhéomètre TA Instrument AR 2000 Ex, en oscillation à 25°C, les valeurs de la composante élastique G' étant relevées à une fréquence de 1 Hz. [000206] La viscosité q des compositions est mesurée sur rhéomètre TA Instruments AR 2000 Ex, en contrainte imposée à 25°C. La valeur de viscosité est relevée à une contrainte de 0,02 s-1. Exemple 1 : [000207] L'exemple 1 illustre l'influence de différents anesthésiques locaux sur l'altération lors de la stérilisation à la chaleur des propriétés rhéologiques de gels d'acide hyaluronique de différentes masses moléculaires, à différentes concentrations non réticulé ou réticulé et à différents taux de réticulation. Exemple 1-a : [000208] L'exemple 1-a illustre l'influence de différents anesthésiques locaux sur l'altération lors de la stérilisation à la chaleur des propriétés rhéologiques d'un gel d'acide hyaluronique de masse moléculaire moyenne en poids de 3.106 Da à une concentration de 20 mg/g avec un taux de réticulation X=0,12. [000209] Le ratio [HA]/[MEPI] ou [HA]/[AL] varie de 6,67 à 2. [000210] Pour toutes les mesures, une composition de référence est formulée, en remplaçant la solution aqueuse d'anesthésique local par une quantité équivalente de solution aqueuse de tampon phosphate (les composés additionnels étant conservés). [000211] Le tableau 1 ci-dessous recense les différentes compositions testées et les résultats obtenus. Les abréviations utilisées sont les suivantes : AL : Anesthésique local ; Aox : antioxydant ; CA : Composé additionnel ; LIDO : lidocaïne ; MEPI : mépivacaïne ; PRILO : prilocaïne ; HA : acide hyaluronique ; °fo G' : % d'amélioration de la composante élastique G' par rapport à la composition de référence. [000212] Le pourcentage d'amélioration de la composante élastique G' est défini comme étant : % d'amélioration G'= 100 * (Y-Y')/Y avec Y = Pourcentage de perte à la stérilisation de la composante élastique G' de la composition de référence et Y' = Pourcentage de perte à la stérilisation de la composante élastique G' de la composition testée. AL Aox CA [HAMMEPI] nature [AL] nature [Aox] nature [CA] ou 0/0G' (mg/o\ _Cmclig) (mg/g) [HA/[AU aucun 0 aucun O aucun n/a LIDO 3 aucun 0 aucun O 6 67 32 LIDO 6 aucun O aucun 3,33 13 LIDO 10 aucun 0 aucun O 2 -4 MEPI 3 aucun 0 aucun O 6.67 34 MEPI aucun 0 aucun 3,33 26 MEPI 10 aucun O | aucun O 2 24 PFULO 3 aucun aucun 6,67 25 PRILO 6 aucun 0 aucun 3,33 2 Tableau 1 [000213] A concentration équivalentes, les propriétés rhéologiques lors de la stérilisation à la chaleur de compositions comprenant de l'acide hyaluronique de masse moléculaire moyenne en poids de 3.106 Da à une concentration de 20 mg/g avec un taux de réticulation X=0,12 sont moins altérées en présence de mépivacaMe que de lidocaïne ou de prilocaïne et ce quel que soit le ratio. Exemple 1-b : [000214] L'exemple 1-b illustre l'influence de différents anesthésiques locaux sur l'altération lors de la stérilisation à la chaleur des propriétés rhéologiques d'un gel d'acide hyaluronique de masse moléculaire moyenne en poids de 1.106 Da à une concentration de 20 mg/g avec un taux de réticulation de X= 0,07. [000215] Le ratio [HA]/[MEPI] ou [HA]/[AL] varie de 6,67 à 3,33. [000216] Pour toutes les mesures, une composition de référence est formulée, en remplaçant la solution aqueuse d'anesthésique local par une quantité équivalente de solution aqueuse de tampon phosphate (les composés additionnels étant conservés). [000217] Le tableau 2 ci-dessous recense les différentes compositions testées et les résultats obtenus. Les abréviations utilisées sont les suivantes : AL: Anesthésique local ; Aox : antioxydant ; CA : Composé additionnel ; LIDO : lidocaïne ; MEPI : mépivacaïne ; PRILO : prilocaïne ; HA : acide hyaluronique ; % G': 0/0 d'amélioration de la composante élastique G' par rapport à la composition de référence. [000218] Le pourcentage d'amélioration de la composante élastique G' est défini comme étant : °/0 d'amélioration G'= 100 * (Y-Y')/Y avec Y = Pourcentage de perte à la stérilisation de la composante élastique G' de la composition de référence et Y' = Pourcentage de perte à la stérilisation de la composante élastique G' de la composition testée. AL Aox CA [HA]/[MEPI] N° nature [AL] nature [Aox] nature [CA] ou 96G' (mg/g) (mg/g) [HAMAL] 10 aucun aucun 0 aucun O n/a 11 LIDO 3 aucun 0 aucun 6,67 37 12 LIDO 6 aucun O aucun O 3,33 28 13 MEPI 3 aucun O aucun O 6,67 41 14 MEPI 6 aucun O aucun 3,33 40 PRILO 3 aucun 0 aucun O 6,67 26 Tableau 2 [000219] Comme à l'exemple 1-a, mais en présence d'acide hyaluronique de plus faible masse moléculaire moyenne en poids et à un taux de réticulation plus faible, les 25 résultats obtenus sont confirmés quel que soit le ratio. [000220] Comme les meilleurs résultats ont été obtenus en présence de lidocaïne ou de mépivacaïne, l'étude sera poursuivie en comparant les résultats obtenus uniquement en présence de mépivacaïne ou de lidocaïne. 1520 Exemple 1-c : [000221] L'exemple 1-c illustre l'influence de différents anesthésiques sur l'altération lors de la stérilisation à la chaleur des propriétés rhéologiques d'un gel d'acide 5 hyaluronique de masse moléculaire moyenne en poids de 3.106 Da à une concentration de 20 mg/g avec un taux de réticulation X=0,06. [000222] Le ratio [HA]/[MEPI] ou [HA]/[AL] est de 6,67. [000223] Pour toutes les mesures, une composition de référence est formulée, en 10 remplaçant la solution aqueuse d'anesthésique local par une quantité équivalente de solution aqueuse de tampon phosphate (les composés additionnels étant conservés). [000224] Le tableau 3 ci-dessous recense les différentes compositions testées et les résultats obtenus. Les abréviations utilisées sont les suivantes : AL : Anesthésique 15 local ; Aox : antioxydant; CA : Composé additionnel ; LIDO: lidocaïne ; MEPI : mépivacaïne ; HA : acide hyaluronique% ; G' : % d'amélioration de la composante élastique G' par rapport à la composition de référence. [000225] Le pourcentage d'amélioration de la composante élastique G' est défini 20 comme étant : % d'amélioration G'= 100 * (Y-Y')/Y avec Y = Pourcentage de perte à la stérilisation de la composante élastique G' de la composition de référence 25 et Y' = Pourcentage de perte à la stérilisation de la composante élastique G' de la composition testée. nature aucun LIDO MEPI nature aucun aucun aucun | 0 [CA] nature (mg/g) aucun 0 aucun 0 aucun | O [HA]/[MEPI] ou [HA]/[AL] nia 6 67 6 67 Tableau 3 30 [000226] Les résultats obtenus à l'exemple 1-a sont confirmés avec de l'acide hyaluronique de même masse moléculaire moyenne en poids, à la même concentration mais avec un taux de réticulation inférieur. Les résultats obtenus à l'exemple 1-b sont également confirmés avec de l'acide hyaluronique de poids moléculaire moyen supérieur, à la même concentration et à un taux de réticulation comparable. Exemple 1-d : [000227] L'exemple 1-d illustre l'influence de différents anesthésiques locaux sur l'altération lors de la stérilisation à la chaleur des propriétés rhéologiques d'un gel d'acide hyaluronique de masse moléculaire moyenne en poids de 3.106 Da à une concentration de 20 mg/g, non réticulé. [000228] Le ratio [HA]/[MEPI] ou [HA]/[AL] varie de 20 à 2. [000229] Pour toutes les mesures, une composition de référence est formulée, en remplaçant la solution aqueuse d'anesthésique local par une quantité équivalente de solution aqueuse de tampon phosphate (les composés additionnels étant conservés). [000230] Le tableau 4 ci-dessous recense les différentes compositions testées et les résultats obtenus. Les abréviations utilisées sont les suivantes : AL : Anesthésique local ; Aox : antioxydant ; CA : Composé additionnel ; LIDO : lidocaïne ; MEPI : mépivacaïne ; HA : acide hyaluronique ; 0/0 q : °/0 d'amélioration de la viscosité ri par rapport à la composition de référence. [000231] Le pourcentage d'amélioration de la viscosité q est défini comme étant : 9/0 d'amélioration q = 100 * (Z-Z')/Z avec Z = Pourcentage de perte à la stérilisation de la viscosité ri de la composition de référence et Z' = Pourcentage de perte à la stérilisation de la viscosité q de la composition testée. Tableau 4 [000232] Les résultats obtenus aux exemples 1-a et 1-c sont confirmés avec de l'acide hyaluronique de même masse moléculaire moyenne en poids à la même concentration mais non réticulé quel que soit le ratio. [000233] Les propriétés rhéologiques lors de la stérilisation à la chaleur de compositions comprenant de l'acide hyaluronique à une concentration de 20 mg/g sont moins altérées en présence de nnépivacaine que de lidocaïne ou de prilocaïne, à concentration équivalentes, et ce quels que soient le ratio, la masse moléculaire moyenne en poids et le taux de réticulation. Exemple 2 : [000234] L'exemple 2 illustre l'influence de différents anesthésiques locaux en présence d'un antioxydant sur l'altération lors de la stérilisation à la chaleur des propriétés rhéologiques de gels d'acide hyaluronique de différentes masses moléculaires, à différentes concentrations non réticulé ou réticulé et à différents taux de réticulation. Exemple 2-a : [000235] L'exemple 2-a illustre l'influence de différents anesthésiques locaux en présence de mannitol sur l'altération lors de la stérilisation à la chaleur des propriétés CA AL Aox [HA]/[MEPI] nature [AL] nature [Aox] m /DL [CA] ou 0/0 nature [1-1AHAL] (mg19) 19 aucun aucun aucun O n /a O 20 LIDO 1 aucun O aucun 20 -29 21 LIDO 3 aucun 0 aucun 6,67 -44 22 LIDO 6 aucun 0 aucun O 3,33 -48 23 LIDO 10 aucun O aucun 2 -49 24 MEPI aucun O aucun O 20 -21 MEP 3 aucun aucun O 6,67 -37 26 MEPI 6 aucun 0 aucun O 3,33 -44 27 MEPI 10 aucun 0 aucun 2 46 rhéologiques d'un gel d'acide hyaluronique de masse moléculaire moyenne en poids de 3.106 Da avec un taux de réticulation X =0,12 à une concentration de 20 mg/g. [000236] Le ratio [HA]/[MEPI] ou [HA]/[AL] varie de 20 à 2. [000237] Pour toutes les mesures, une composition de référence est formulée, en remplaçant la solution aqueuse d'anesthésique local par une quantité équivalente de solution aqueuse de tampon phosphate (les composés additionnels étant conservés). [000238] Le tableau 5 ci-dessous recense les différentes compositions testées et les résultats obtenus. Les abréviations utilisées sont les suivantes : AL : Anesthésique local ; Aox : antioxydant; MAN : mannitol ; CA: Composé additionnel ; LIDO : lidocaïne ; MEPI : mépivacaIne ; PRILO : prilocaIne ; HA : acide hyaluronique % G': 0/0 d'amélioration de la composante élastique G' par rapport à la composition de référence. [000239] Le pourcentage d'amélioration de la composante élastique G' est défini comme étant : % d'amélioration G'. 100 * (1,-YWY avec Y = Pourcentage de perte à la stérilisation de la composante élastique G' de la composition de référence et Y' = Pourcentage de perte à la stérilisation de la composante élastique G' de la composition testée. CA [HA]/[MEPI] % G' ou [HA]/[AL] nature [AL] (mq/g) aucun 0 a aucun 20 11 aucun aucun 6,67 -36 3,33 -85 aucun 2 i -96 aucun O 20 19 aucun 0 6,67 -7 aucun O 3,33 -34 aucun O 2 -50 aucun O 667 -60 aucun 0 3,33 -92 AL Aox nature aucun LIDO LIDO LIDO LIDO MEPI MEPI MEPI MEPI PRILO PRILO [Aox] (mg/g)_ 35 35 35 35 35 35 MAN 35 MAN 35 MAN 35 MAN 35 35 MAN MAN MAN MAN MAN MAN 28 29 30 31 32 33 34 35 36 37 38 10 1 3 6 10 3 [AL] nature 3 6 6 MAN Tableau 5 [000240] A concentrations équivalentes en présence de mannitol, les propriétés rhéologiques lors de la stérilisation à la chaleur de compositions comprenant de l'acide hyaluronique de masse moléculaire moyenne en poids de 3.106 Da à une concentration de 20 mg/g et avec un taux de réticulation X=0,12 sont moins altérées en présence de mépivacaine que de lidocaïne ou de prilocaïne et ce quel que soit le ratio. Exemple 2-b : [000241] L'exemple 2-b illustre l'influence de différents anesthésiques locaux en présence d'un antioxydant sur l'altération lors de la stérilisation à la chaleur des propriétés rhéologiques d'un gel d'acide hyaluronique de masse moléculaire moyenne en poids de 1.106 Da à une concentration de 20 mg/g, avec un taux de réticulation de X= 0,07 . [000242] Le ratio [HA]/[MEPI] ou [HA]/[AL] varie de 6,67 à 3,33. [000243] Pour toutes les mesures, une composition de référence est formulée, en remplaçant la solution aqueuse d'anesthésique local par une quantité équivalente de solution aqueuse de tampon phosphate (les composés additionnels étant conservés). [000244] Le tableau 6 ci-dessous recense les différentes compositions testées et les résultats obtenus. Les abréviations utilisées sont les suivantes : AL : Anesthésique local ; Aox : antioxydant; MAN : mannitol ; CA : Composé additionnel ; LIDO : lidocaïne ; MEPI : mépivacaïne ; PRILO : prilocaïne ; HA : acide hyaluronique ; 06G' : 0/0 d'amélioration de la composante élastique G' par rapport à la composition de référence. [000245] Le pourcentage d'amélioration de la composante élastique G' est défini comme étant : 96 d'amélioration G'= 100 * (Y-Y')/Y avec Y = Pourcentage de perte à la stérilisation de la composante élastique G' de la composition de référence et Y' = Pourcentage de perte à la stérilisation de la composante élastique G' de la composition testée.35 [000246] Comme à l'exemple 2-a, mais en présence d'acide hyaluronique de plus faible masse moléculaire moyenne en poids et à un taux de réticulation plus faible, les résultats obtenus sont confirmés quel que soit le ratio. [000247] Les meilleurs résultats ayant été obtenus en présence de lidocaïne ou de mépivacaïne, la suite de l'étude a été faite uniquement en comparant les résultats obtenus en présence de mépivacaïne ou de lidocaïne. Exemple 2-c : [000248] L'exemple 2-c illustre l'influence de différents anesthésiques locaux en présence d'un antioxydant sur l'altération lors de la stérilisation à la chaleur des propriétésrhëo|ogiquesdbn gel d'acide hyaluroniquede masse moléculaire moyenne en poids de 3.106 Da à une concentration de 20 mg/g avec un taux de réticulation X=0,06. [000249] Le ratio [HA]/[MEPI] ou [HA]/[AL] est de 3,33. [000250] Pour toutes les mesures, une composition de référence est formulée, en remplaçant la solution aqueuse d'anesthésique local par une quantité équivalente de solution aqueuse de tampon phosphate (les composés additionnels étant conservés). [000251] Le tableau 7 ci-dessous recense les différentes compositions testées et les résultats obtenus. Les abréviations utilisées sont les suivantes : AL : Anesthésique local ; Aox : antioxydant; MAN : mannitol ; CA : Composé additionnel ; LIDO : lidocaïne ; MEPI : mépivacaïne ; HA : acide hyaluronique ; 96G' : 0/0 d'amélioration de la composante élastique G' par rapport à la composition de référence. 6 MAN MAN MAN Aox [Aox] nature CA [HA]/[MEPI] 96G' ou [HA]/[AL] nature [CA] (mg/q) aucun 0 nia O aucun 6,67 -49 aucun 0 3,33 -83 O -23 aucun 6,67 aucun 3,33 -52 aucun 0 6,67 -63 39 aucun 40 LIDO 41 LIDO 42 MEPI 43 MEPI 44 PRILO nature AL [AL] m MAN 35 MAN MAN 35 35 35 35 35 | Tableau 6 [000252] Le pourcentage d'amélioration de la composante élastique G' est défini comme étant : 0/0 d'amélioration G'= 100 * (Y-Y')/Y avec Y = Pourcentage de perte à la stérilisation de la composante élastique G' de la composition de référence et Y' = Pourcentage de perte à la stérilisation de la composante élastique G' de la composition testée. AL Aox CA [HA]/[MEPI] 96G' ou [HA/[AL] nature [AL] [Aox] nature [CA] (mg/g) nature O (mg/g) 3 45 aucun LIDO MAN 35 aucun 0 nia O 46 MAN , 35 aucun | O 3,33 -168 47 MEPI 3 MAN 35 aucun O 3,33 -95 Tableau 7 [000253] Les résultats obtenus à l'exemple 2-a sont confirmés avec de l'acide hyaluronique de même masse moléculaire moyenne en poids, à la même concentration mais avec un taux de réticulation inférieur. Les résultats obtenus à l'exemple 2-b sont également confirmés avec de l'acide hyaluronique de masse moléculaire moyenne en poids supérieure, à la même concentration avec un taux de réticulation voisin. Exemple 2-d : [000254] L'exemple 2-d illustre l'influence de différents anesthésiques locaux en présence de mannitol sur l'altération lors de la stérilisation à la chaleur des propriétés rhéologiques d'un gel d'acide hyaluronique de masse moléculaire moyenne en poids de 3.106 Da à une concentration de 20 mg/g, non réticulé. [000255] Le ratio [HA]/[MEPI] ou [HA]/[AL] varie de 20 à 2. [000256] Pour toutes les mesures, une composition de référence est formulée, en remplaçant la solution aqueuse d'anesthésique local par une quantité équivalente de solution aqueuse de tampon phosphate. [000257] Le tableau 8 ci-dessous recense les différentes compositions testées et les résultats obtenus. Les abréviations utilisées sont les suivantes : AL : Anesthésique local ; Aox : antioxydant ; MAN : mannitol ; CA : Composé additionnel ; MEPI : mépivacaïne, HA, acide hyaluronique; 90 q : 0/0 d'amélioration de la viscosité q par rapport à la composition de référence. [000258] Le pourcentage d'amélioration de la viscosité q est défini comme étant : °A) d'amélioration q = 100 * (Z-Z')/Z avec Y= Pourcentage de perte à la stérilisation de la viscosité ri de la composition de référence et Y' = Pourcentage de perte à la stérilisation de la viscosité q de la composition testée. Tableau 8 [000259] Les résultats obtenus aux exemples 2-a et 2-c sont confirmés avec de l'acide hyaluronique de même masse moléculaire moyenne en poids, à la même 15 concentration mais non réticulé quel que soit le ratio. [000260] A concentration équivalentes, les propriétés rhéologiques lors de la stérilisation à la chaleur de compositions comprenant de l'acide hyaluronique à une concentration de 20 mg/g comprenant du mannitol sont moins altérées en présence 20 de mépivacaïne que de lidocaïne ou de prilocaïne et ce quels que soient le ratio, la masse moléculaire moyenne en poids et le taux de réticulation. AL N° nature [AL] (mg/g) 48 aucun O 49 LIDO 50 LIDO 51 LIDO 6 52 LIDO 10 53 MEPI 1 54 MEPI 3 55 MEPI 6 56 MEPI 10 [HA]/[MEPI] ou [HA]/[AL] MAN MAN MAN 35 aucun MAN 35 aucun 0 [Aox] mg/g) 35 35 35 35 35 35 35 nature 20 -50 6 67-66 3,33 -69 2 -70 20 -43 67 | -62 3,33 -67 2 -68 aucun aucun aucun 10 Exemple 3 : [000261] L'exemple 3 illustre l'influence de différents anesthésiques locaux en présence d'un sel d'ascorbyl phosphate de magnésium, ci-après MAP sur l'altération lors de la stérilisation à la chaleur des propriétés rhéologiques de gels d'acide hyaluronique à différents taux de réticulation. Exemple 3-a [000262] L'exemple 3-a illustre l'influence de différents anesthésiques locaux en présence de MAP sur l'altération lors de la stérilisation à la chaleur des propriétés rhéologiques d'un gel d'acide hyaluronique de masse moléculaire moyenne en poids de 3.106 Da avec un taux de réticulation X=0,12 à une concentration de 20 mg/g. [000263] Le ratio [HA]/[MEPI] ou [HA]/[AL] est de 6,67. [000264] Pour toutes les mesures, une composition de référence est formulée, en remplaçant la solution aqueuse d'anesthésique local par une quantité équivalente de solution aqueuse de tampon phosphate (les composés additionnels étant conservés). [000265] Le tableau 9 ci-dessous recense les différentes compositions testées et les résultats obtenus. Les abréviations utilisées sont les suivantes : AL : Anesthésique local ; Aox : antioxydant ; CA : Composé additionnel ; MAP : ascorbyl phosphate de magnésium ; LIDO : lidocaïne ; MEPI : mépivacaine ; HA : acide hyaluronique ; 0/0 G' : 9/0 d'amélioration de la composante élastique G' par rapport à la composition de référence. [000266] Le pourcentage d'amélioration de la composante élastique G' est défini comme étant : °/0 d'amélioration G'= 100 * (Y-Y')/Y avec Y = Pourcentage de perte à la stérilisation de la composante élastique G' de la composition de référence et Y' = Pourcentage de perte à la stérilisation de la composante élastique G' de la composition testée. CA [Aox] nature (mc1/9) aucun 0 aucun 0 aucun | 0 [CA] nature (mg/g) MAP 0,3 MAP 0,3 MAP [HA]/[MEPI] ou [HA]/[AL] na 6,67 -42 6,67 -28 nature aucun LIDO MEPI AL Aox [AL] 96G' Tableau 9 [000267] En présence MAP, les propriétés rhéologiques lors de la stérilisation à la chaleur de compositions comprenant de l'acide hyaluronique de masse moléculaire moyenne en poids de 3.106 Da avec un taux de réticulation X=0,06 et à une concentration de 20 mg/g sont moins altérées en présence de mépivacaïne que de lidocaïne, à concentrations équivalente, à un ratio [HA]/[MEPI] de 6,67. Exemple 3-b [000268] L'exemple 3-b illustre l'influence de différents anesthésiques locaux en présence de MAP sur l'altération lors de la stérilisation à la chaleur des propriétés rhéologiques d'un gel d'acide hyaluronique de masse moléculaire moyenne en poids de 3.106 Da avec un taux de réticulation X=0,06 à une concentration de 20 mg/g. [000269] Le ratio [HA]/[MEPI] ou [HA]/[AL] est de 6,67. [000270] Pour toutes les mesures, une composition de référence est formulée, en remplaçant la solution aqueuse d'anesthésique local par une quantité équivalente de solution aqueuse de tampon phosphate (les composés additionnels étant conservés). [000271] Le tableau 10 ci-dessous recense les différentes compositions testées et les résultats obtenus. Les abréviations utilisées sont les suivantes : AL : Anesthésique local ; Aox : antioxydant ; CA : Composé additionnel ; MAP : ascorbyl phosphate de magnésium ; LIDO : lidocaïne ; MEPI : rnépivacaine ; HA : acide hyaluronique ; 96G' : 0/0 d'amélioration de la composante élastique G' par rapport à la composition de référence. [000272] Le pourcentage d'amélioration de la composante élastique G' est défini comme étant : % d'amélioration G'= 100 * (Y-Y')/Y avec Y = Pourcentage de perte à la stérilisation de la composante élastique G' de la composition de référence et Y' = Pourcentage de perte à la stérilisation de la composante élastique G' de la composition testée. No AL Aox CA [HA]/[MEPI] % G' 60 ou [HA]/[AL] nature [AL] nature [Aox] nature [CA] (rng/g) (mg/g) 0,3 aucun O aucun 0 MAP n/a O 61 LIDO 3 aucun 0 MAP 0,3 6,67 -42 62 MEPI 3 aucun 0 MAP 0,3 6,67 -29 Tableau 10 [000273] Les résultats obtenus à l'exemple 3-a sont confirmés avec de l'acide hyaluronique de même masse moléculaire moyenne en poids, à la même concentration et au même ratio[HA]/[MEPI], mais à un taux de réticulation inférieur. [000274] Les propriétés rhéologiques lors de la stérilisation à la chaleur de compositions comprenant de l'acide hyaluronique à une concentration de 20 mg/g en présence de MAP sont moins altérées en présence de mépivacaïne que de lidocaïne à concentration équivalente, et ce quel que soit le taux de réticulation. Exemple 4 : [000275] L'exemple 4 illustre l'influence de différents anesthésiques locaux en présence de mannitol et de SOS sur l'altération lors de la stérilisation à la chaleur des propriétés rhéologiques de gels d'acide hyaluronique de masse moléculaire moyenne en poids de 3.106 Da avec un taux de réticulation X=0,12 à une concentration de 20 mg/g. [000276] Le ratio [HA]/[MEPI] ou [HA]/[AL] est de 6,67. [000277] Pour toutes les mesures, une composition de référence est formulée, en remplaçant la solution aqueuse d'anesthésique local par une quantité équivalente de solution aqueuse de tampon phosphate (les composés additionnels étant conservés). [000278] Le tableau 11 ci-dessous recense les différentes compositions testées et les résultats obtenus. Les abréviations utilisées sont les suivantes : AL : Anesthésique local ; Aox : antioxydant ; MAN : mannitol ; CA : Composé additionnel ; SOS : sucrose octasulfate ; LIDO : lidocaïne ; MEPI : mépivacaïne ; HA : acide hyaluronique ; 0/0 G' : 96 d'amélioration de la composante élastique G' par rapport à la composition de référence. [000279] Le pourcentage d'amélioration de la composante élastique G' est défini 30 comme étant : 0/0 d'amélioration G'= 100 * (Y-Y')/Y avec Y = Pourcentage de perte à la stérilisation de la composante élastique G' de la composition de référence, 35 et Y' = Pourcentage de perte à la stérilisation de la composante élastique G' de la composition testée. AL Aox CA [HA]/[MEPI] N° nature [AL] nature [Aox] nature [CA] ou % G' {mg/q) [HA]/[AL] 63 aucun 0 MAN 35 SOS 1 n/a 64 LIDO MAN 35 SOS 1 6,67 -21 65 MEPI MAN 35 SOS 1 6,67 -14 Tableau 11 [000280]A concentration équivalentes, en présence de mannitol et de SOS les propriétés rhéologiques lors de la stérilisation à la chaleur de compositions comprenant de l'acide hyaluronique à une concentration de 20 mg/g sont moins altérées en présence de mépivacaïne que de lidocaïne à un ratio de 6,67. Exemple 5 [000281] L'exemple 5 illustre l'influence de différents anesthésiques locaux en présence de mannitol et de MAP sur l'altération lors de la stérilisation à la chaleur des propriétés rhéologiques de gels d'acide hyaluronique de masse moléculaire moyenne en poids de 3.106 Da avec un taux de réticulation X=0,12 à une concentration de 20 mg/g. Exemple 5-a [000282] L'exemple 5-a illustre l'influence de différents anesthésiques locaux en présence de mannitol et de MAP à une concentration de 0,3 mg/g, sur l'altération lors de la stérilisation à la chaleur des propriétés rhéologiques de gels d'acide hyaluronique de masse moléculaire moyenne en poids de 3.106 Da avec un taux de réticulation X=0,12 à une concentration de 20 mg/g. [000283] Pour toutes les mesures, une composition de référence est formulée, en remplaçant la solution aqueuse d'anesthésique local par une quantité équivalente de solution aqueuse de tampon phosphate (les composés additionnels étant conservés). [000284] Le tableau 12 ci-dessous recense les différentes compositions testées et les résultats obtenus. Les abréviations utilisées sont les suivantes : AL : Anesthésique local ; Aox : antioxydant ; MAN : mannitol ; CA : Composé additionnel ; MAP: ascorbyl phosphate de magnésium ; LIDO : lidocaïne ; MEPI : mépivacaïne ; HA: acide hyaluronique; % G' : 0/0 d'amélioration de la composante élastique G' par rapport à la composition de référence. [000285] Le pourcentage d'amélioration de la composante élastique G' est défini comme étant : 13/0 d'amélioration G'= 100 * (Y-Y')/Y avec Y = Pourcentage de perte à la stérilisation de la composante élastique G' de la composition de référence, et Y' = Pourcentage de perte à la stérilisation de la composante élastique G' de la composition testée. AL Aox CA [HA]/[MEPI] % G' ou [HA]/[AL] nature [AL] (m I nature [Aox] nature [CA] (m9L9) (mg/g) 66 aucun 0 MAN 35 MAP 0,3 n/a O 67 LIDO 3 MAN 35 MAP 0,3 6,67 -30 68 MEPI 3 MAN 35 MAP 0,3 6,67 -20 Tableau 12 [000286] A concentration équivalentes, les propriétés rhéologiques lors de la stérilisation à la chaleur de compositions comprenant de l'acide hyaluronique à une 15 concentration de 20 mg/g en présence de mannitol et de MAP à une concentration de 0,3 mg/g sont moins altérées en présence de mépivacaïne que de lidocaïne à un ratio de 6,67. Exemple 5-b 20 [000287] L'exemple 5-b illustre l'influence de différents anesthésiques locaux en présence de mannitol et de MAP à une concentration de 0,7 mg/g, sur l'altération lors de la stérilisation à la chaleur des propriétés rhéologiques de gels d'acide hyaluronique de masse moléculaire moyenne en poids de 3.106 Da avec un taux de réticulation X=0,12 à une concentration de 20 mg/g. 25 [000288] Pour toutes les mesures, une composition de référence est formulée, en remplaçant la solution aqueuse d'anesthésique local par une quantité équivalente de solution aqueuse de tampon phosphate (les composés additionnels étant conservés) [000289] Le tableau 13 ci-dessous recense les différentes compositions testées et les 30 résultats obtenus. Les abréviations utilisées sont les suivantes : AL : Anesthésique local ; Aox : antioxydant ; MAN : mannitol ; CA : Composé additionnel ; MAP: ascorbyl phosphate de magnésium ; LIDO : lidocaïne ; MEPI : mépivacaïne ; HA : acide hyaluronique ; 0/0 G' : 9/0 d'amélioration de la composante élastique G' par rapport à la composition de référence. [000290] Le pourcentage d'amélioration de la composante élastique G' est défini 5 comme étant : 0/0 d'amélioration G'= 100 * (Y-Y')/Y avec Y = Pourcentage de perte à la stérilisation de la composante élastique G' de la composition de référence, 10 et Y' = Pourcentage de perte à la stérilisation de la composante élastique G' de la composition testée. Aox CA nature [Aox] I [CA] nature (m.9/9.) (mg/q) MAN 35 MAP 0,7 MAN 35 MAP 0,7 MAN 35 MAP 0,7 69 aucun 70 LIDO 71 MEPI [HA]/[MEN] ou [HA]/[AL] 0/0G' n/a 6 67 -29 6 67 Tableau 13 [000291] Les résultats obtenus à l'exemple 5-a sont confirmés avec une concentration 15 en MAP supérieure. Exemple 6 [000292] L'exemple 6 permet de comparer la cinétique de relargage de la mépivacaïne à la cinétique de relargage de la lidocaïne introduites chacune dans un gel d'acide 20 hyaluronique de masse moléculaire moyenne en poids de 3.106 Da avec un taux de réticulation de X = 0,12 à une concentration de 20 mg/g. Les concentrations initiales en mépivacaïne ou en lidocaïne sont de 3 mg/g. [000293] Le protocole d'étude des cinétiques de relargage des deux anesthésiques 25 locaux est le même que celui mis en oeuvre à l'exemple 5 de la demande de brevet WO 2010/015901 au nom d'Allergan. La cinétique de relargage a cependant été étudiée à 37°C en milieu sérum physiologique. Un suivi par spectrophotométrie UV-Visible est réalisé pour doser l'anesthésique local présent dans le gel. 30 [000294] Dans le tableau 13 ci-dessous les pourcentages massiques de lidocaïne ou de mépivacaïne au sein du gel d'acide hyaluronique mesurés après différents temps de dialyse sont précisés. Temps (h) Lidocaïne Mépivacaïne 0 0,293 0 290 1,5 0,160 0,133 O.109 0400 7 0,103 0,098 23 0,091 0,086 48 0,084 0,077 72 0,082 0,075 Tableau 13 15 5 [000295] Les résultats ci-dessus obtenus sont illustrés par la Figure 1 qui est un graphique représentant les concentrations en lidocaïne et en mépivacaïne en fonction du temps de dialyse. La Figure 1 qui représente la concentration massique en anesthésique local (lidocaïne et/ou mépivacaïne) en fonction du temps de dialyse en heure, montre que la cinétique de relargage de la lidocaïne et celle de la mépivacaïne sont comparables. [000296] Ainsi, la quantité biodisponible d'anesthésique local est équivalente que l'on incorpore de la lidocaïne ou que l'on incorpore de la mépivacaïne. REVENDICATIONS1. Composition aqueuse stérilisée, comprenant au moins un acide hyaluronique et au moins de la mépivacaïne, caractérisée en ce que le ratio massique entre la concentration en acide hyaluronique [HA] et la concentration en mépivacaïne [MEPI] : [HA]/[MEPI] est supérieur ou égal à 0,1 ; [HA]/[MEPI] 0,1. 2. Composition aqueuse stérilisée selon la revendication 1, caractériséé en ce que le ratio massique entre la concentration en acide hyaluronique [HA] et la concentration en mépivacaïne [MEPI] : [HA]/[MEPI] est compris entre 0,1 et 50 , 0,1 5. [HA]/[MEPI] 5. 50. 3. Composition aqueuse stérilisée selon l'une quelconque des revendications précédentes, caractérisée en ce que la concentration en mépivacaïne [MEPI] est comprise entre 0,01 mg/g et 50 nng/g. 4. omposition aqueuse stérilisée selon l'une quelconque des revendications précédente, caractérisée en ce que la mépivacaïne est choisi dans le groupe comprenant l'hydrochlorure de mépivacaïne racémique, l'hydrochlorure de (R)- mépivacaïne, l'hydrochlorure de (S)-mépivacaïne, la mépivacaïne racémique, la (R)- mépivacaïne et la (S)-mépivacaïne ou l'un de leurs sels pharmaceutiquement acceptables. 5. Composition aqueuse stérilisée selon l'une quelconque des revendications précédentes, caractérisée en ce que la concentration en acide hyaluronique [HA] est comprise entre 2 mg/g et 50 mg/g de poids total de ladite composition. 6. Composition aqueuse stérilisée selon l'une quelconque des revendications 1 à 2 et 8, caractérisée en ce que la concentration en acide hyaluronique [HA] est de 20 mg/g de poids total de ladite composition. 7. Composition aqueuse stérilisée selon l'une quelconque des revendications 1 à 2 et 8 à 9, caractérisée en ce qu'elle comprend au moins un acide hyaluronique non réticulé ou l'un de ses sels, seul ou en mélange. 8. Composition aqueuse stérilisée selon l'une quelconque des revendications 1 à 2 et 8 à 9, caractérisée en ce qu'elle comprend au moins un acide hyaluronique réticulé ou l'un de ses sels, seul ou en mélange. 9. Composition aqueuse stérilisée selon l'une quelconque des revendications précédentes, caractérisée en ce qu'elle comprend en outre au moins un antioxydant. 10. Composition aqueuse stérilisée selon l'une quelconque des revendications précédentes, caractérisée en ce qu'elle comprend en outre au moins un composé additionnel. 11. Procédé de fabrication d'une composition aqueuse stérilisée selon l'une quelconques des revendications précédentes, caractérisé en ce qu'il comprend au moins les étapes suivantes : - Une étape d'hydratation dans une solution tampon à pH proche du pH physiologique des fibres d'au moins un acide hyaluronique ou l'un de ses sels, seuls ou en mélange, pour obtenir un hydrogel, - Une étape d'incorporation de la mépivacaïne en solution aqueuse avec l'hydrogel obtenu à l'étape précédente, - Une étape d'homogénéisation, et - Une étape de stérilisation. 12. Procédé de fabrication selon la revendication 11, caractérisé en ce qu'il compren en outre au moins une étape de réticulation. 13. Procédé d'obtention d'une composition aqueuse stérilisée d'acide hyaluronique comprenant un anesthésique local, ladite composition ayant des propriétés rhéologiques après stérilisation à la chaleur supérieures aux propriétés rhéologiques d'une composition comprenant de la lidocaïne, caractérisé en ce que la lidocaïne est substituée par une quantité équivalente, à un même pH, de mépivacaïne. 14. Utilisation de la mépivacaïne en substitution de la lidocaïne en quantité équivalente pour obtenir une composition d'acide hyaluronique comprenant un anesthésique local dont les propriétés rhéologiques après stérilisation à la chaleur sont supérieures aux propriétés rhéologiques d'une même composition d'acide hyaluronique comprenant de la lidocaïne. 15. Utilisation d'une composition aqueuse stérilisée selon l'une quelconque des revendications 1 à 12, pour la formulation d'une composition de comblement de rides, de correction de défauts cutanés ou volumatrice (pommettes, menton, lèvres). 16. Utilisation d'une composition aqueuse stérilisée selon l'une quelconque des revendications 1 à 12, pour la formulation d'une composition injectable dans une articulation en remplacement ou en complément de liquide synovial déficient. 17. Kit comprenant une composition aqueuse stérilisée selon l'une quelconque des revendications 1 à 12, conditionnée en seringues et stérilisée après conditionnement.